(57)【特許請求の範囲】
【請求項１】
表面に複数の凸条または複数の溝が設けられた化粧板であって、
前記凸条または前記溝が設けられた面について、ＪＩＳ  Ｚ  ８７４１：１９９７に準じて測定される６０度鏡面光沢度をＡ［％］、
前記凸条の平均高さまたは前記溝の平均深さをＢ［μｍ］、
前記凸条または前記溝の平均幅をＣ［μｍ］、
前記凸条または前記溝が設けられた面における、前記凸条または前記溝が占める面積率をＤ［％］としたとき、
０．０５≦（Ｂ×Ｃ×Ｄ）／Ａ≦１０．０の関係を満足することを特徴とする化粧板。
【請求項２】
前記Ａは、６０％以上１０８％以下である請求項１に記載の化粧板。
【請求項３】
前記Ｂは、０．１２μｍ以上１．３０μｍ以下である請求項１または２に記載の化粧板。
【請求項４】
前記Ｃは、１．０μｍ以上１８．５μｍ以下である請求項１ないし３のいずれか１項に記載の化粧板。
【請求項５】
前記Ｄは、９．０％以上５０．０％以下である請求項１ないし４のいずれか１項に記載の化粧板。
【請求項６】
６．０≦Ｃ／Ｂ≦４０．０の関係を満足する請求項１ないし５のいずれか１項に記載の化粧板。
【請求項７】
化粧板は、前記凸条または前記溝が設けられた部位がメラミン系樹脂を含むものである請求項１ないし６のいずれか１項に記載の化粧板。
【請求項８】
化粧板は、ガラスクロスを含む芯材層を有するものである請求項１ないし７のいずれか１項に記載の化粧板。
【発明の詳細な説明】
【技術分野】
【０００１】
本発明は、化粧板に関するものである。
【背景技術】
【０００２】
ビル、ホテル、マンションのロビーや会議室、オフィスの壁面には、例えば木目調や石目調などの模様を持つ化粧板を複数壁に取り付けることで、見栄えの良い快適な空間が演出されている。また、このような化粧板は不動産だけでなく、電車等の車両用内装材としても使用されている（例えば、特許文献１参照）。
このような化粧板には、梨地や木目等のシボが形成されているものがある。
【０００３】
その一方で、キッチン周りなどには光沢感の高いツヤのある化粧板が高級感・清掃性の良さから使用されている。
【０００４】
しかしながら、従来においては、光沢感の高い化粧板を壁面に使用すると、その見た目から高級感があるとされるが、その一方で、化粧板に映り込みが生じ、観察者に不快感を与えることがあった。
【先行技術文献】
【特許文献】
【０００５】
【特許文献１】特開２０１３−２０２９０６号公報
【発明の概要】
【発明が解決しようとする課題】
【０００６】
本発明の目的は、映り込みを防止しつつ、優れた光沢感を有する化粧板を提供することにある。
【課題を解決するための手段】
【０００７】
このような目的は、下記（１）〜（８）の本発明により達成される。
（１）  表面に複数の凸条または複数の溝が設けられた化粧板であって、
前記凸条または前記溝が設けられた面について、ＪＩＳ  Ｚ  ８７４１：１９９７に準じて測定される６０度鏡面光沢度をＡ［％］、
前記凸条の平均高さまたは前記溝の平均深さをＢ［μｍ］、
前記凸条または前記溝の平均幅をＣ［μｍ］、
前記凸条または前記溝が設けられた面における、前記凸条または前記溝が占める面積率をＤ［％］としたとき、
０．０５≦（Ｂ×Ｃ×Ｄ）／Ａ≦１０．０の関係を満足することを特徴とする化粧板。
【０００８】
（２）  前記Ａは、６０％以上１０８％以下である上記（１）に記載の化粧板。
（３）  前記Ｂは、０．１２μｍ以上１．３０μｍ以下である上記（１）または（２）に記載の化粧板。
【０００９】
（４）  前記Ｃは、１．０μｍ以上１８．５μｍ以下である上記（１）ないし（３）のいずれかに記載の化粧板。
【００１０】
（５）  前記Ｄは、９．０％以上５０．０％以下である上記（１）ないし（４）のいずれかに記載の化粧板。
【００１１】
（６）  ６．０≦Ｃ／Ｂ≦４０．０の関係を満足する上記（１）ないし（５）のいずれかに記載の化粧板。
【００１２】
（７）  化粧板は、前記凸条または前記溝が設けられた部位がメラミン系樹脂を含むものである上記（１）ないし（６）のいずれかに記載の化粧板。
【００１３】
（８）  化粧板は、ガラスクロスを含む芯材層を有するものである上記（１）ないし（７）のいずれかに記載の化粧板。
【発明の効果】
【００１４】
本発明によれば、映り込みを防止しつつ、優れた光沢感を有する化粧板を提供することができる。
【図面の簡単な説明】
【００１５】
【図１】本発明の化粧板の好適な実施形態を模式的に示す断面図である。
【図２】本発明の化粧板の好適な実施形態を模式的に示す平面図である。
【図３】本発明の化粧板の製造方法の好適な実施形態を示す断面図である。
【図４】本発明の化粧板の他の好適な実施形態を示す断面図である。
【図５】本発明の化粧板の他の好適な実施形態を示す断面図である。
【発明を実施するための形態】
【００１６】
＜＜化粧板＞＞
化粧板は、ビル、ホテル、マンションのロビーや、会議室、オフィス等の壁面に取り付けることで、空間の見栄えや快適性を向上させることができるものである。また、化粧板は、例えば、不動産だけでなく、電車等の車両用内装材として使用されるものであってもよい。
【００１７】
そのような化粧板として、例えば、木目調の模様のもの等があるが、その一方で、キッチン周りなどには光沢感の高いツヤのある化粧板が高級感・清掃性の良さから使用されている。
【００１８】
しかしながら、従来においては、光沢感の高い化粧板を壁面に使用すると、その見た目から高級感があるとされるが、その一方で、化粧板に映り込みが生じ、観察者に不快感を与えることがあった。
【００１９】
そこで、本発明者は、化粧板の意匠面に凸条または溝を設けることにより、上記の問題を解決することを目指して鋭意研究を行った。
【００２０】
その結果、化粧板の化粧面の光沢度と、凸条、溝の条件とが、上記の問題を解決するうえで重要であることを見出し、本発明に至った。
【００２１】
すなわち、化粧板の凸条または溝が設けられた面について、ＪＩＳ  Ｚ  ８７４１：１９９７に準じて測定される６０度鏡面光沢度をＡ［％］、前記凸条の平均高さまたは前記溝の平均深さをＢ［μｍ］、前記凸条または前記溝の平均幅をＣ［μｍ］、前記凸条または前記溝が設けられた面における、前記凸条または前記溝が占める面積率をＤ［％］としたとき、０．０５≦（Ｂ×Ｃ×Ｄ）／Ａ≦１０．０の関係を満足する。
【００２２】
特に、（Ｂ×Ｃ×Ｄ）は、光を散乱させ、映り込みを防止する機能（映り込み性）を発揮する上で重要な因子であり、Ａは化粧板の鏡面性、光沢感を良好なものとする上で重要な因子である。そして、これらの比率を所定の範囲内の値とすることにより、映り込みを防止しつつ、優れた光沢感を有する化粧板を提供することができる。
【００２３】
これに対し、（Ｂ×Ｃ×Ｄ）／Ａの値が前記下限値未満であると、映り込みを十分に防止することができない。
また、（Ｂ×Ｃ×Ｄ）／Ａの値が前記上限値を超えると、光沢感が不十分となる。
【００２４】
以下、添付図面を参照しつつ、本発明についてより詳細に説明する。
図１は、本発明の化粧板の好適な実施形態を模式的に示す断面図、図２は、本発明の化粧板の好適な実施形態を模式的に示す平面図である。
図１に示すように、化粧板１００は、表面層１１と、芯材層１２とを有している。
【００２５】
＜表面層＞
表面層１１は、意匠面となる第１の面１１１側に、メラミン系樹脂を担持する表面層基材からなる表面層材料で構成されている。
【００２６】
表面層１１を構成する表面層基材が、メラミン系樹脂を含むものであることにより、化粧板１００は、特に優れた硬度を有し、より傷が付きにくいものとなる。
【００２７】
表面層１１は、第１の面１１１側に複数の凸条１１１１が設けられている。
そして、凸条１１１１が前述したような所定の条件を満足するものであることにより、化粧板１００は、映り込みを防止しつつ、優れた光沢感を有するものである。
【００２８】
すなわち、化粧板１００の凸条１１１１が設けられた面（第１の面１１１）について、ＪＩＳ  Ｚ  ８７４１：１９９７に準じて測定される６０度鏡面光沢度をＡ［％］、凸条１１１１の平均高さをＢ［μｍ］、凸条１１１１の平均幅をＣ［μｍ］、凸条１１１１が設けられた面（第１の面１１１）における、凸条１１１１が占める面積率をＤ［％］としたとき、０．０５≦（Ｂ×Ｃ×Ｄ）／Ａ≦１０．０の関係を満足する。
これにより、前述したような優れた効果が得られる。
【００２９】
本発明においては、０．０５≦（Ｂ×Ｃ×Ｄ）／Ａ≦１０．０の関係を満足すればよいが、０．２５≦（Ｂ×Ｃ×Ｄ）／Ａ≦５．５の関係を満足するのが好ましく、０．４５≦（Ｂ×Ｃ×Ｄ）／Ａ≦２．６の関係を満足するのがより好ましい。
【００３０】
これにより、前述したような効果がより顕著に発揮され、化粧板１００の高級感を特に優れたものとすることができる。
【００３１】
６０度鏡面光沢度Ａの測定は、ＪＩＳ  Ｚ  ８７４１：１９９７に準じて行うものであればよいが、測定時の光源としては、ＬＥＤ（波長８８０ｎｍ）を用いるのが好ましい。より具体的には、株式会社堀場製作所製  光沢計ＩＧ−３２０を用いるとよい。
【００３２】
前記Ｂ、ＣおよびＤは、例えば、顕微鏡を用いた所定範囲の視野内に存在する凸条１１１１について測定を行うことにより求めることができる。
【００３３】
例えば、前記ＢおよびＣについては、顕微鏡を用いて無作為に抽出した領域に存在する複数個の凸条１１１１について測定を行い、その測定結果から、平均値としてのＢおよびＣの値を求めることができる。より具体的には、平均値としてのＢおよびＣを求める際には、例えば、１００個の凸条１１１１について測定を行い、これらの平均値を採用することができる。
【００３４】
また、顕微鏡を用いて無作為に抽出した領域を単位面積とし、および当該領域において凸条１１１１が占める面積を求めることにより、前記Ｄを求めることができる。
【００３５】
前記Ａ（６０度鏡面光沢度）は、６０％以上１０８％以下であるのが好ましく、６３％以上９３％以下であるのがより好ましい。
これにより、化粧板１００の光沢感、高級感を特に優れたものとすることができる。
【００３６】
これに対し、前記Ａ（６０度鏡面光沢度）が前記下限値未満であると、化粧板１００の光沢感、高級感が低下する場合がある。
【００３７】
また、前記Ａ（６０度鏡面光沢度）が前記上限値を超えると、映り込み性が低下し、化粧板１００の高級感が低下する可能性がある。
【００３８】
前記Ｂ（凸条１１１１の平均高さ）は、０．１２μｍ以上１．３０μｍ以下であるのが好ましく、０．３０μｍ以上１．１５μｍ以下であるのがより好ましい。
【００３９】
これにより、化粧板１００の光沢感に与える影響を抑えつつ、映り込み性を制限することができ、高級感を特に優れたものとすることができる。また、化粧板１００の耐久性、汚れにくさ（防汚性）を特に優れたものとすることができる。
【００４０】
これに対し、前記Ｂ（凸条１１１１の平均高さ）が前記下限値未満であると、映り込み性が強くなる場合がある。
【００４１】
また、前記Ｂ（凸条１１１１の平均高さ）が前記上限値を超えると、化粧板１００の光沢感が低下する可能性がある。また、化粧板１００の凸条１１１１間に汚れが付着しやすくなったり、化粧板１００の触感、機械的強度が低下する等の問題が生じる可能性がある。
【００４２】
前記Ｃ（凸条１１１１の平均幅）は、１．０μｍ以上１８．５μｍ以下であるのが好ましく、３．０μｍ以上１８．３μｍ以下であるのがより好ましい。
【００４３】
これにより、化粧板１００の光沢感に与える影響を抑えつつ、映り込み性を制限することができ、高級感を特に優れたものとすることができる。また、化粧板１００の耐久性、汚れにくさ（防汚性）を特に優れたものとすることができる。
【００４４】
これに対し、前記Ｃ（凸条１１１１の平均幅）が前記下限値未満であると、化粧板１００の映り込み性が強くなる場合がある。
【００４５】
また、前記Ｃ（凸条１１１１の平均幅）が前記上限値を超えると、化粧板１００の高級感が低下する可能性がある。
【００４６】
前記Ｄ（第１の面１１１における凸条１１１１が占める面積率）は、９．０％以上５０．０％以下であるのが好ましく、１５．０％以上４６．０％以下であるのがより好ましい。
【００４７】
これにより、化粧板１００の光沢感に与える影響を抑えつつ、映り込み性を制限することができ、高級感を特に優れたものとすることができる。
【００４８】
これに対し、前記Ｄ（第１の面１１１における凸条１１１１が占める面積率）が前記下限値未満であると、化粧板１００の映り込み性が強くなる場合がある。
【００４９】
また、前記Ｄ（第１の面１１１における凸条１１１１が占める面積率）が前記上限値を超えると、化粧板１００の高級感が低下する可能性がある。
【００５０】
また、化粧板１００は、前記Ｃと前記Ｄとについて、６．０≦Ｃ／Ｂ≦４０．０の関係を満足するのが好ましく、６．５≦Ｃ／Ｂ≦３８．０の関係を満足するのがより好ましい。
【００５１】
これにより、化粧板１００の光沢感、映り込み性を特に優れたものとし、高級感を特に優れたものとすることができる。
【００５２】
これに対し、Ｃ／Ｂが前記下限値未満であると、化粧板１００の高級感が低下する可能性がある。
【００５３】
また、Ｃ／Ｂが前記上限値を超えると、化粧板１００の高級感が低下する可能性がある。
【００５４】
凸条１１１１の断面形状は、特に限定されず、例えば、矩形状、半円状等、いかなるものであってもよい。
【００５５】
凸条１１１１の長手方向に垂直な断面において、凸条１１１１の高さが一定でない場合、当該凸条１１１１の高さとしては、最大高さを採用することができる。
【００５６】
凸条１１１１は、直線状をなすものであってもよいし、曲線状をなすものであってもよい。
【００５７】
また、化粧板１００を平面視した際、複数の凸条１１１１は、所定の方向に配列したもの（異方性を有するもの）であってもよいし、複数の方向を向くものであってもよい。
【００５８】
また、複数の凸条１１１１は、規則的に配置されたものであってもよいし、図２に示すように不規則に配置されたものであってもよい。
【００５９】
本実施形態において、表面層１１は、メラミン系樹脂を含む材料で構成されたものである。
【００６０】
これにより、化粧板１００は、適度な弾性、剛性を有し、取扱い性（取り扱いのしやすさ）に優れたものとなる。また、メラミン系樹脂は、高い表面硬度を有し、耐傷性、防汚性（汚れの付着のしにくさ）に優れるものであるため、化粧板１００の審美性、耐久性の観点からも好ましい。
【００６１】
メラミン系樹脂は、構成成分としてメラミン化合物とアルデヒド化合物とを含む樹脂である。
【００６２】
メラミン化合物は、１，３，５−トリアジン骨格を有する化合物で、トリアジン環に３つのアミノ基が導入された化合物である。
【００６３】
メラミン化合物の好ましい構造としては、例えば、下記式（３）で表されるもの等が挙げられる。
【００６４】
【化１】
0006331806.tif 000002
（式（３）中、Ｒ１、Ｒ３およびＲ３は、それぞれ独立に、水素原子または置換基を有していてもよい炭素数が１以上４以下の炭化水素基である。）
【００６５】
メラミン化合物としては、特に、式（３）のＲ１、Ｒ３およびＲ３がいずれも水素原子である化合物（メラミン）が好ましい。
【００６６】
これにより、化粧板１００の硬度をより優れたものとすることができる。また、化粧板１００を構成するメラミン系樹脂の合成をより効率よく行うことができる。
【００６７】
アルデヒド化合物は、分子内にアルデヒド基（−ＣＨＯ）を有するものであればよく、下記式（２）で表されるもの等が挙げられる。
【００６８】
【化２】
0006331806.tif 000003
（式（２）中、Ｒは、水素原子または置換基を有していてもよい炭素数が１以上１０以下の炭化水素基である。）
【００６９】
アルデヒド化合物としては、特に、ホルムアルデヒドが好ましい。
これにより、化粧板１００の硬度より優れたものとすることができる。また、化粧板１００を構成するメラミン系樹脂の合成をより効率よく行うことができる。
【００７０】
メラミン系樹脂は、構成成分としてメラミン化合物およびアルデヒド化合物を含むものであればよいが、メラミン化合物およびアルデヒド化合物に加え、さらにグアナミン化合物を構成成分として含むものであってもよい。
【００７１】
これにより、化粧板１００の硬度を十分に優れたものとしつつ、化粧板１００の加工性を特に優れたものとすることができる。
【００７２】
グアナミン化合物は、１，３，５−トリアジン骨格を有する化合物で、トリアジン環に２つのアミノ基が導入された化合物である。
【００７３】
グアナミン化合物の好ましい構造としては、例えば、下記式（１）で表されるもの等が挙げられる。
【００７４】
【化３】
0006331806.tif 000004
（式（１）中、Ｒは、水素原子または置換基を有していてもよい炭素数が１以上１０以下の炭化水素基である。）
【００７５】
グアナミン化合物としては、特に、式（１）のＲがメチル基である化合物（アセトグアナミン）が好ましい。
【００７６】
これにより、化粧板１００の硬度および加工性をより高いレベルで両立することができる。また、化粧板１００を構成するメラミン系樹脂の合成をより効率よく行うことができる。
【００７７】
メラミン系樹脂としては、特に限定されず、例えば、メラミン系化合物とアルデヒド系化合物を中性または弱アルカリ下において反応させて得られるもの等を用いることができる。
【００７８】
メラミン系化合物に対するアルデヒド系化合物の反応モル比（（アルデヒド系化合物のモル量）／（メラミン系化合物のモル量）の値であり、以下、単に「反応モル比」ということがある。）は、特に限定されないが、１．０以上４．０以下であるのが好ましく、１．０以上２．０以下であるのがより好ましく、１．１以上１．８以下であるのがさらに好ましい。
【００７９】
反応モル比が前記下限値未満であると、未反応成分が増加し保存性低下、コスト高となる場合がある。
また、前記上限値を超えると、硬化後の樹脂柔軟性低下が著しくなる場合がある。
【００８０】
なお、メラミン系樹脂としては、１種類が単独で含まれるものを用いることもできるし、反応モル比や重量平均分子量等が異なる２種類以上のメラミン系樹脂を混合して含むものを用いることもできる。
【００８１】
また、メラミン系樹脂としては、例えば、住友化学（株）製のメラミン系樹脂等、市販のものを用いることもできる。
【００８２】
表面層１１の第１の面１１１側に担持される樹脂中のメラミン系樹脂の含有量は、特に限定されないが、８０質量％以上１００質量％以下であるのが好ましく、９５質量％以上１００質量％以下であるのがより好ましい。
これにより、前述したような効果がより顕著に発揮される。
【００８３】
表面層１１を構成する表面層基材は、芯材層１２に対向する第２の面１１２側に熱可塑性樹脂エマルジョンの固形分を担持するものであるのが好ましい。
【００８４】
これにより、表面層１１と芯材層１２との密着性を特に優れたものとすることができ、化粧板１００の耐久性を特に優れたものとすることができるとともに、化粧板１００の加工性を特に優れたものとすることができる。
【００８５】
以下の説明では、表面層基材が、第２の面１１２側に熱可塑性樹脂エマルジョンの固形分を担持するものである場合について、中心的に説明する。
【００８６】
なお、本明細書中において、表面層基材が樹脂を担持するとは、樹脂が基材（担体）の表面に付着し、または、基材内部の空隙部に含浸され、表面層材料の成形後に担持させた樹脂の性能を発現することを可能にする状態であることを意味する。なお、樹脂は、基材の表面および基材の内部に均一に分布していなくてもよい。
【００８７】
また、本明細書中おいて、熱可塑性樹脂エマルジョンとは、熱可塑性樹脂が溶剤に分散してエマルジョン状態となったものである。
【００８８】
また、熱可塑性樹脂エマルジョンの固形分とは、熱可塑性樹脂エマルジョンから溶剤を除いた成分を意味する。
【００８９】
熱可塑性樹脂エマルジョンの固形分は、エマルジョン樹脂粒子として存在する成分を含み、金属や各種素材との接着特性を有し、化粧板１００に柔軟性を付与する。その結果、表面層１１と芯材層１２との接着強度を向上させることができるとともに、化粧板１００の曲げ加工性を向上させることができる。
【００９０】
熱可塑性樹脂エマルジョンの固形分には、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。
【００９１】
本明細書中において、ウレタンアクリル複合粒子とは、単一粒子内にアクリル樹脂とウレタン樹脂との異相構造を有するものを意味する。
【００９２】
ウレタン樹脂とアクリル樹脂とは、各々が芯材層１２との接着強度が高いため、ウレタンアクリル複合粒子を用いることで、芯材層１２との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【００９３】
また、本明細書中において「異相構造」とは、１個の粒子内に異なる種類の樹脂からなる相が複数存在する構造を意味し、例えば、コアシェル構造、局在構造、海島構造等が挙げられる。
【００９４】
また、前記ウレタンアクリル複合粒子が、表面層１１の第２の面１１２側に担持された時の粒子間の配列状態は、特に限定されず、例えば、直鎖構造等が挙げられる。粒子の構造および粒子間の配列状態は、例えば走査型電子顕微鏡（ＳＥＭ）により確認することができる。
【００９５】
前述した中でも、前記ウレタンアクリル複合粒子は、アクリル成分をコアとし、ウレタン成分をシェルとするコアシェル構造を有する水性クリヤータイプであることが特に好ましい。
【００９６】
ウレタンアクリル複合粒子が上記コアシェル構造であると、表面層１１の第２の面１１２側に担持させたときに、表面外郭がウレタン組成となるので、表面層１１の第２の面１１２側は、ウレタン樹脂およびアクリル樹脂の両方の特性を有しつつ、外郭にウレタン樹脂の特性が付与される。
【００９７】
なお、本明細書中において「水性クリヤー」とは、樹脂液は水溶性であり水分を除去した後の塗膜は非水性で、かつ下地の色柄が明らかに識別できる程の透明性を持つ樹脂水溶液を意味する。
【００９８】
表面層１１の第２の面１１２側に担持される樹脂が水性クリヤータイプであることにより、表面層が有する意匠面の色調に及ぼす影響を抑制することができる。
【００９９】
なお、熱可塑性樹脂エマルジョンの固形分としては、前述した中の１種類が単独で含まれるものを用いることもできるし、異なる２種類以上の熱可塑性樹脂を混合して含むものを用いることもできる。
【０１００】
また、熱可塑性樹脂エマルジョンの固形分には、上記熱可塑性樹脂のエマルジョン粒子以外にも、必要に応じて少量の増粘剤、浸透促進剤、消泡剤等を含んでいてもよい。
【０１０１】
熱可塑性樹脂エマルジョンの固形分は、平均粒径が３０ｎｍ以上１００ｎｍ以下のエマルジョン樹脂粒子を含むことが好ましく、前記エマルジョン樹脂粒子の平均粒径は、６０ｎｍ以上９０ｎｍ以下であることがより好ましい。
【０１０２】
これにより、表面層基材が繊維状物質を含む材料で構成されたものである場合に、エマルジョン樹脂粒子の線維間への含浸性が向上し、表面層基材のより深い部位にまでエマルジョン樹脂粒子を含浸させることができるため、表面層１１の柔軟性を特に優れたものとすることができる。
【０１０３】
本発明において、平均粒径とは、特に断りのない限り、体積基準の平均粒子径のことを指す。
【０１０４】
ここで、粒子径は、レーザー回折式粒度分布測定装置ＳＡＬＤ−７０００（島津製作所社製）を用いて、水中に対象粒子を１分間超音波処理することにより分散させ、測定することができる。
【０１０５】
また、熱可塑性樹脂エマルジョンの固形分は、非水溶性であることが好ましい。
これにより、熱可塑性樹脂エマルジョンの固形分が表面層１１の第１の面１１１側へと移行して、第１の面１１１側に担持されているメラミン系樹脂と混合して、第１の面１１１側のメラミン系樹脂による表面性能を損なうことをより効果的に防止することができる。
【０１０６】
なお、本明細書において、非水溶性とは、２５℃における水に対する溶解度が、０．５ｇ／１００ｇ水未満のもののことをいい、水溶性とは、２５℃における水に対する溶解度が、０．５ｇ／１００ｇ水以上のもののことをいう。
【０１０７】
表面層基材は、第１の面１１１側に凸条１１１１が形成されたシート状の基材である。表面層基材の材質は特に限定されず、例えば、パルプ、リンター、合成繊維、ガラス繊維等を用いることができる。また、必要に応じて、酸化チタン等の顔料を含有する酸化チタン含有化粧紙等を用いることができる。
【０１０８】
表面層基材の坪量は、特に限定されないが、４０ｇ／ｍ２以上１５０ｇ／ｍ２以下であることが好ましい。
【０１０９】
坪量が前記下限値未満であると、表面層基材が樹脂を吸収するものである場合において、表面層基材に樹脂を含浸させる工程での切れ、しわの問題から、塗工処理が困難であり、さらに第１の面と第２の面それぞれに担持させる樹脂含浸量を調整することも困難である。
【０１１０】
一方、坪量が前記上限値を超えると、表面層基材が樹脂を吸収するものである場合において、表面層基材が担持する樹脂の含浸量にムラが生じ、化粧板１００の柔軟性を低下させるとともに、生産性低下、コスト高の原因となる場合がある。
【０１１１】
＜芯材層＞
本実施形態の化粧板１００は、表面層１１に加えて、芯材層１２をさらに有している。
これにより、化粧板１００の形状の安定性、耐久性が特に優れたものとなる。
芯材層１２は、表面層１１の第２の面１１２側に接合されている。
【０１１２】
芯材層１２は、特に限定されないが、ガラスクロスあるいはガラスクロスまたはガラス不織布を基材とするプリプレグ、クラフト紙等の繊維基材にフェノール樹脂を含浸させたプリプレグおよびプリプレグを積層させた積層板、スラリー坦持ガラス不織布からなる芯材層材料で構成されるものが挙げられ、ガラスクロスあるいはガラスクロスまたはガラス不織布を基材とするプリプレグが、表面形状を付与する工程における容易性やプレス成形性、不燃性の観点から特に好ましい。
これにより、化粧板１００の耐熱性、剛性等を特に優れたものとすることができる。
【０１１３】
ガラスクロスとしては、特に限定されず、例えば、平織、綾織、朱子織、からみ織、模紗織、斜紋織、二重織等のガラス織布が挙げられ、中でも材料コストと加工性の面から平織のガラス織布が好ましい。
【０１１４】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。
【０１１５】
これらの中でもＴガラスが好ましい。
これにより、ガラスクロスの熱膨張係数を小さくすることができる。
【０１１６】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とすることが好ましい。また、重量の上限は特に制約を必要としないが、材料コストと加工性の面から坪量２５０ｇ／ｍ２以下が好ましい。
【０１１７】
プリプレグとしては、特に限定されず、例えば、熱可塑性樹脂、熱硬化性樹脂等を含有する樹脂組成物を上述のガラスクロスに含浸してなるものを用いることができる。
【０１１８】
プリプレグ中に含まれる樹脂組成物の含有量は、表面層１１との層間接着強度が、化粧板１００を形成するために十分であれば、特に限定されないが、樹脂組成物として熱可塑性樹脂を用いる場合は、プリプレグ中に固形分で１質量％以上２０質量％以下含有することが好ましく、１質量％以上１０質量％以下含有することがより好ましい。また、樹脂組成物として熱硬化性樹脂を用いる場合は、プリプレグ中に固形分で１質量％以上２０質量％以下含有することが好ましく、２質量％以上１０質量％以下含有することがより好ましい。これにより、表面層１１と芯材層１２との層間接着強度を向上させることができる。
【０１１９】
熱可塑性樹脂としては、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【０１２０】
熱硬化性樹脂としては、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられる。中でも、不燃性、耐熱性、密着性の観点からフェノール樹脂が好ましい。これらの樹脂は、単独または混合して用いることができる。
【０１２１】
プリプレグは、従来公知の方法により製造することができ、例えば、上述したガラスクロスと同様のガラスクロスに、樹脂を溶剤に溶解させたワニスを含浸、乾燥させることにより得られる。
【０１２２】
また、芯材層材料は、表面層１１と接する面側に、さらに熱可塑性樹脂エマルジョンを構成する樹脂（固形分）を担持させることで、さらに接着強度を向上させ、室温（２５℃）付近での曲げ加工性を特に優れたものとすることができる。なお、芯材層材料の表面層１１と接する面側に担持させる熱可塑性樹脂エマルジョンの固形分は、柔軟性を付与し、燃焼時の発熱量、ガス有害性に支障なければ特に限定されず、当該熱可塑性樹脂エマルジョンの固形分が含むエマルジョン樹脂粒子の平均粒径は特に限定されず、水溶性でも非水溶性でもよい。
【０１２３】
芯材層１２の厚さは、１００μｍ以上であるのが好ましい。
これにより、化粧板１００に充分な耐熱性、不燃性を付与することができる。また、厚みの上限については、特に限定されないが、厚みが大きいほど化粧板１００の厚みと重量が増大するとともに、コストもかさむため、最終的な製品における設計上、許容される範囲で設定することが好ましく、３５０μｍ以下にすることがより好ましい。
【０１２４】
また、化粧板１００は、全体厚さ（平均厚さ）が０．１ｍｍ以上２ｍｍ以下であるのが好ましく、０．１ｍｍ以上１．２ｍｍ以下であるのがより好ましい。
【０１２５】
これにより、化粧板１００は、十分な機械的強度等を有しつつ、曲げ加工を容易に行うことができるものとなる。
【０１２６】
＜＜化粧板の製造方法＞＞
次に、前述した化粧板の製造方法について説明する。
図３は、本発明の化粧板の製造方法の好適な実施形態を示す断面図である。
【０１２７】
まず、前述した表面層材料で構成された第１の層１１’を形成する（図３（１ａ）参照）。第１の層１１’は、前述した表面層１１となる層である。
【０１２８】
第１の層１１’は、表面層基材の一方の面（意匠面となる第１の面１１１）にメラミン系樹脂を含有する樹脂を担持させ（付与工程）、他方の面に熱可塑性樹脂エマルジョンの固形分を担持させることにより形成される。
【０１２９】
メラミン系樹脂を含有する樹脂を表面層基材に担持させる方法としては、例えば、メラミン系樹脂を含有する樹脂組成物を、スプレー装置、シャワー装置、キスコーター、コンマコーター等の公知の装置を用いて付与する方法等が挙げられる。
【０１３０】
熱可塑性樹脂エマルジョンの固形分を表面層基材に担持させる方法としては、例えば、熱可塑性樹脂エマルジョンを、スプレー装置、シャワー装置、キスコーター、コンマコーター等の公知の装置を用いて付与する方法等が挙げられる。
【０１３１】
次に、別途用意した芯材層材料で構成された基体１２’を、第１の層１１’のメラミン系樹脂を含有する樹脂組成物が付与された側の面と対向するように配置する（図３（１ｂ）参照）。基体１２’は、前述した芯材層１２となる層である。
【０１３２】
次に、支持部材２０上に基体１２’を配置し、第１の層１１’と基体１２’とを接触させた状態で、第１の層１１’を押圧部材３０で押圧しつつ、加熱する（図３（１ｃ）参照）。これにより、第１の層１１’と基体１２’とが熱圧着し、表面層１１と芯材層１２とを有する化粧板１００が得られる（図３（１ｄ）参照）。
【０１３３】
この際、押圧部材３０としては、その表面（第１の層１１’と接触する表面）に形成すべき凸条１１１１に対応する反転した形状、パターンの溝３１が設けられたものを用いる。これにより、押圧部材３０が有する溝３１が転写され、所望の形状、パターンの凸条１１１１を容易かつ確実に形成することができる。
【０１３４】
押圧部材３０（凸条１１１１に対応する溝３１が設けられた部材）は、例えば、表面の平滑性が高い部材（例えば、鏡面仕上げが施された部材）を用意し、その表面で、スチールウール、たわし等の繊維集合体を摺動する処理や、切削等の機械加工を施すこと等により好適に製造することができる。
【０１３５】
支持部材２０としては、表面が平滑で、形状の安定性に優れた部材、例えば、ステンレス鋼等の各種金属材料で構成された部材を好適に用いることができる。
【０１３６】
また、この加熱により、第１の層１１’中に含まれるメラミン系樹脂を含有する樹脂組成物が重合・硬化する（硬化工程）。これにより、化粧板１００の硬度、耐久性は、特に優れたものとなる。
【０１３７】
上記の加熱の条件は、特に限定されないが、加熱温度：１３０℃以上１５０℃以下、圧力：２ＭＰａ以上８ＭＰａ以下で行うのが好ましい。また、加熱時間は、１０分間以上６０分間以下であるのが好ましい。
【０１３８】
上記のような条件を満足することにより、所望の形状、パターンの凸条１１１１を容易かつ確実に形成することができる。
【０１３９】
以上、本発明の好適な実施形態について説明したが、本発明は、前述したものに限定されるものではなく、本発明の目的を達成できる範囲での変形、改良等は本発明に含まれるものである。
【０１４０】
例えば、本発明の化粧板は、図１に示した化粧板１００の形態に限定されず、機械的強度等を付与したい場合には、図４に示すように、芯材層の下側にさらに別の芯材層材料を積層して芯材層を２層積層した、表面層１１、芯材層１２、芯材層１４の三層構成としたものであってもよい。また、表面層および芯材層以外の別の層を有していてもよく、例えば、図５に示すように、意匠面側の最外層に保護層１５を有していたり、芯材層側の最外層に支持層１６を有していたりするものでもよい。
【０１４１】
保護層１５は、特に限定されず、例えば、坪量１０ｇ／ｍ２以上５０ｇ／ｍ２以下の紙基材に、メラミン系樹脂単独、あるいは、メラミン系樹脂に、水酸化アルミニウム、水酸化マグネシウム、あるいはシリカから選ばれる無機充填材を含有させた樹脂組成物を含浸させ、これを乾燥することにより得ることができる。
【０１４２】
支持層１６は、特に限定されず、例えば、表面層基材に用いられるものと同様の基材に、表面層の第１の面側または第２の面側に用いることができる樹脂を含浸させてなるプリプレグや、金属箔等を用いることができる。
【０１４３】
また、本発明において、化粧板は、表面層と芯材層との間に中間層を有するものであってもよい。
本発明の化粧板は、例えば、芯材層を有していないものであってもよい。
【０１４４】
また、前述した実施形態では、表面層が、メラミン系樹脂を含む樹脂に加え、熱可塑性樹脂エマルジョンの固形分を担持する表面層基材からなる表面層材料で構成されたものである場合について代表的に説明したが、例えば、熱可塑性樹脂エマルジョンの固形分を含まないもの等であってもよい。
【０１４５】
また、前述した実施形態では、化粧板がメラミン系樹脂を含む材料で構成されたものである場合について中心的に説明したが、本発明の化粧板は、前述したような所定の条件を満足する凸条または溝を有し、光沢度について所定の条件を満足するものであればよく、その構成材料は特に限定されない。
【０１４６】
また、前述した実施形態では、化粧板が有する凸条を転写法により形成するものとして説明したが、化粧板が有する凸条、溝は、転写法以外の方法で形成してもよい。例えば、化粧板の表面に直接機械加工を施すことにより、凸条、溝を形成してもよい。また、このような場合、例えば、化粧板の表面層となるべき部位を構成する硬化性樹脂を部分的に硬化させた状態で、凸条、溝の形成を行い、その後、前記硬化性樹脂の硬化反応を進行させてもよい。これにより、所望の形状の凸条、溝の形成を容易かつ確実に行うことができるとともに、最終的に得られる化粧板の強度、耐久性を特に優れたものとすることができる。
【０１４７】
また、転写法を採用する場合であっても、マスターとなる成形型を用意し、当該成形型の表面形状を転写して、化粧板製造用の成形型を製造し、当該化粧板製造用の成形型を用いて、化粧板の製造（凸条、溝の形成）を行ってもよい。これにより、成形型の長寿命化を図ることができ、より多くの化粧板について、品質のばらつきを抑制しつつ製造することができる。また、上記のような方法（二段転写法）を採用することにより、製造すべき化粧板が有すべき凸条、溝の形状、パターンが、マスターが有する凸条、溝と同様のものとなり、反転形状にならないため、凸条、溝の形状、パターンの管理が容易となる。
【実施例】
【０１４８】
以下、本発明を実施例および比較例に基づいて詳細に説明するが、本発明はこれに限定されるものではない。
【０１４９】
（実施例１）
［１］樹脂組成物の製造
メラミン（Ｍ）とホルムアルデヒド（Ｆ）とを反応モル比（Ｆ／Ｍ）＝１．７として縮合反応させて得られたメラミン系樹脂：１００部を含む、樹脂固形分：５０質量％のメラミン系樹脂ワニスに、熱潜在性酸触媒（ＭＲＣユニテック社製「キャタニット」）：０．９質量部、離型剤（中京油脂社製「セパール３２８」）：０．２質量部を添加し、２３℃で１０分間攪拌して樹脂組成物（ワニス）を得た。
【０１５０】
［２］表面層材料の製造
表面層基材として坪量：８０ｇ／ｍ２の酸化チタン含有化粧紙を用い、［１］で得られた樹脂組成物（ワニス）を、表面層基材の両面側に、ディップコート法で塗工した後乾燥し、表面層材料全体に対するメラミン系樹脂分が５０質量％、揮発分が６質量％の表面層材料を得た。
【０１５１】
［３］芯材層材料の製造
芯材層基材として、坪量：１９０ｇ／ｍ２の未晒しクラフト紙を用意した。フェノール（Ｐ）とホルムアルデヒド（Ｆ）とを反応モル比（Ｆ／Ｐ）＝１．３として反応させて得られたレゾール型フェノール樹脂：１００質量部を含む、樹脂固形分：５０質量％のレゾール型フェノール樹脂ワニスを、芯材層基材に塗工した後乾燥し、芯材層材料全体に対するフェノール樹脂分が３５質量％、揮発分が６質量％の芯材層材料を得た。
【０１５２】
［４］化粧板の製造
表面が平滑なステンレス鋼製の支持部材上に、［３］で得られた芯材層材料を４枚重ね合わせて載置し、さらにその上に、［２］で得られた表面層材料を重ね合わせた。
【０１５３】
その後、表面層材料の外表面を、圧力：８ＭＰａ、加熱温度：１４０℃、加熱時間：６０分間という条件で、押圧部材で押圧・加熱して、厚みが１．２ｍｍの化粧板を得た。
【０１５４】
押圧部材としては、ステンレス鋼製の板材であり、鏡面仕上げが施された部材に、所定の条件でスチールウールを摺動する処理を施すことにより製造され、所定の条件を満足する溝（形成すべき凸条に対応する溝）が設けられたものを用いた。
【０１５５】
（実施例２〜１７）
硬化工程で用いる押圧部材が有する溝の条件を変更することにより、化粧板に形成される凸条の条件を表１に示すように変更した以外は、前記実施例１と同様にして化粧板を製造した。
【０１５６】
（比較例１）
硬化工程で用いる押圧部材として、表面に溝が設けられていないものを用いた以外は、前記実施例１と同様にして化粧板を製造した。
【０１５７】
（比較例２〜１０）
硬化工程で用いる押圧部材が有する溝の条件を変更することにより、化粧板に形成される凸条の条件を表１に示すように変更した以外は、前記実施例１と同様にして化粧板を製造した。
【０１５８】
前記各実施例および比較例の化粧板が有する凸条の条件、凸条が設けられた面について、ＪＩＳ  Ｚ  ８７４１：１９９７に準じて測定される６０度鏡面光沢度Ａの値を表１にまとめて示した。なお、６０度鏡面光沢度Ａの測定においては、株式会社堀場製作所製  光沢計ＩＧ−３２０（光源：ＬＥＤ）を用いた。
【０１５９】
また、凸条の平均高さＢ、凸条の平均幅をＣ、凸条が設けられた面における凸条が占める面積率Ｄは、顕微鏡を用いた所定範囲の視野内に存在する凸条について測定を行うことにより求めた。より具体的には、Ｂ、ＣおよびＤについては、顕微鏡を用いて無作為に抽出した領域に存在する１００個の凸条について測定を行い、その測定結果から、平均値としてのＢ、ＣおよびＤの値を求めた。また、顕微鏡を用いて無作為に抽出した領域の面積、および当該領域において凸条が占める面積を求めることにより、Ｄを求めた。
【０１６０】
【表１】
0006331806.tif 000005
【０１６１】
［３］評価
前記のようにして製造された各実施例および比較例の化粧板について、以下の評価を行った。
【０１６２】
［３．１］光沢感
表面層が設けられた面について、ＪＩＳ  Ｚ  ８７４１：１９９７に準じて株式会社堀場製作所製  光沢計ＩＧ−３２０（光源：ＬＥＤ）を用いて、６０度鏡面光沢度の測定を行い、以下の基準に従い評価した。
【０１６３】
Ａ：光沢度が８０以上。
Ｂ：光沢度が５０以上８０未満。
Ｃ：光沢度が５０未満。
【０１６４】
［３．２］映り込み
表面層が設けられた面側について、鏡面である場合に蛍光灯が写り込み得る角度で、化粧板を目視で観察し、化粧板における蛍光灯の映り込みを以下の基準に従い評価した。
【０１６５】
Ａ：化粧板に映る像がぼやけて見え、像の輪郭が全く分からない。
Ｂ：化粧板に映る像がぼやけて見え、像の輪郭がやや不明確である。
Ｃ：化粧板に映る像の輪郭が明確に見える。
【０１６６】
［３．３］総合評価
表面層が設けられた面側について、鏡面である場合に蛍光灯が写り込み得る角度で、化粧板を目視で観察し、化粧板の審美性（美的外観）を以下の基準に従い評価した。
【０１６７】
Ａ：高級感に溢れ、非常に優れた審美性を有している。
Ｂ：高級感を有し、優れた審美性を有している。
Ｃ：やや審美性に劣っている。
Ｄ：審美性に劣っている。
Ｅ：審美性が非常に劣っている。
これらの結果を表２にまとめて示した。
【０１６８】
【表２】
0006331806.tif 000006
【０１６９】
表２から明らかなように、本発明の化粧板は、映り込みを防止しつつ、優れた光沢感を有するものであり、高級感を有するものであった。これに対し、比較例では、満足な結果が得られなかった。
【０１７０】
また、凸条の代わりに溝を形成した以外は前記と同様の条件で化粧板を製造したところ、前記と同様の結果が得られた。
【符号の説明】
【０１７１】
１００              ：化粧板
１１’              ：第１の層
１１                ：表面層
１１１              ：第１の面
１１１１            ：凸条
１１２              ：第２の面
１２’              ：基体
１２                ：芯材層
１４                ：芯材層
１５                ：保護層
１６                ：支持層
２０                ：支持部材
３０                ：押圧部材
３１                ：溝
【図１】
0006331806.tif 000007
【図２】
0006331806.tif 000008
【図３】
0006331806.tif 000009
【図４】
0006331806.tif 000010
【図５】
0006331806.tif 000011